УСТОЙЧИВЫЙ К ПОЛЗУЧЕСТИ АЛЮМИНИЕВЫЙ СПЛАВ ДЛЯ МНОГОСЛОЙНЫХ ТРУБ

1. Многослойная труба, имеющая трубную стенку, включающую в себя слой сердцевины, выполненный из катаного изделия из алюминиевого сплава, не имеющего никакого(их) металлического(их) слоя(ев), выполненный из пластика внутренний слой и выполненный из пластика внешний слой, и при этом слой сердцевины в алюминиевом сплаве, содержащем, в мас.%:
Si
от 0,2 до 1,4
Fe+Mn
от 1,1 до 1,8
Cu
от 0,15 до 0,5
Mg
<0,20
Ti
<0,20
Zn
<1,5
и другие примеси или случайные элементы <0,05 каждого, всего <0,2,
а остальное составляет алюминий.
2. Многослойная труба по п.1, в котором слой сердцевины подвергнут гибке в форме трубы и сварке по ее шву.
3. Многослойная труба по п.1, в которой слой сердцевины дополнительно содержит Pb и/или Bi, при этом Pb+Bi <0,05%.
4. Многослойная труба по п.1, в которой содержание Si в слое сердцевины составляет в диапазоне от 0,85 до 1,4%, а предпочтительно от 0,85 до 1,2%.
5. Многослойная труба по п.1, в которой содержание Fe в слое сердцевины составляет в диапазоне от 0,20 до 0,8%, а предпочтительно от 0,30 до 0,45%, а содержание Mn составляет в диапазоне от 0,90 до 1,15%.
6. Многослойная труба по п.1, в которой содержание Mn в слое сердцевины составляет в диапазоне от 0,20 до 0,50%, а предпочтительно от 0,30 до 0,50%, а содержание Fe составляет в диапазоне от 0,90 до 1,30%.
7. Многослойная труба по п.1, в которой содержание Cu в слое сердцевины составляет в диапазоне от 0,15 до 0,30%, а предпочтительно от 0,20 до 0,30%.
8. Многослойная труба по п.1, в которой содержание Mg в слое сердцевины составляет в диапазоне от 0,05 до 0,10%.
9. Многослойная труба по п.1, в которой содержание Zn в слое сердцевины составляет в диапазоне самое большее 1,0%, предпочтительно самое большее 0,5%, а более предпочтительно самое большее 0,20%.
10. Многослойная труба по п.1, в которой содержание Ti в слое сердцевины составляет в диапазоне от 0,11 до менее 0,20%, а предпочтительно в диапазоне от 0,11 до 0,16%.
11. Многослойная труба по п.1, в которой слой сердцевины имеет толщину в диапазоне от 0,1 до 1,0 мм, а предпочтительно в диапазоне от 0,15 до 0,6 мм.
12. Многослойная труба по п.1, причем эта труба имеет устойчивость к действующему длительное время давлению без разрушения в течение более 100 ч, при 95°С, при внутреннем давлении 30 бар в соответствии с испытанием на ползучесть ASTM-F1281.
13. Многослойная труба по п.1, причем эта многослойная труба представляет собой санитарно-техническую трубу или трубу отопления в зданиях.